(57)【特許請求の範囲】
【請求項１】
第一成分と第二成分を含む複合繊維であって、
前記第一成分は、ポリブテン−１とプロピレン共重合体を含み、
前記第二成分は、ポリブテン−１の融解ピーク温度よりも２０℃以上高い融解ピーク温度を有するポリマー、又は融解開始温度が１２０℃以上であるポリマーであり、
前記複合繊維を断面から見たとき、前記第一成分は前記複合繊維表面の少なくとも２０％を占めており、前記第二成分の重心位置は前記複合繊維の重心位置からずれている偏心芯鞘型の繊維断面であり、
前記複合繊維は、１２０℃におけるＪＩＳ−Ｌ−１０１５で測定した乾熱収縮率が、
（１）初荷重０．０１８mN／dtex（２mg／de）での測定において５０％以上、かつ
（２）初荷重０．４５mN／dtex（５０mg／de）での測定において５％以上である
ことを特徴とする潜在捲縮性複合繊維。
【請求項２】
前記第一成分は、ポリブテン−１の含有量が６０質量％以上９５質量％以下であり、プロピレン共重合体の含有量が５質量％以上４０質量％以下の範囲である、請求項１に記載の潜在捲縮性複合繊維。
【請求項３】
前記ポリブテン−１は、ＪＩＳ−Ｋ−７１２１で測定した示差走査熱量（ＤＳＣ）より求められる融解ピーク温度が１１５〜１３０℃であり、ＪＩＳ−Ｋ−７２１０に準じて測定したメルトフローレート（ＭＦＲ；測定温度１９０℃、荷重２１．１８N（２．１６kgf））が１〜３０g／１０分の範囲である請求項１又は２に記載の潜在捲縮性複合繊維。
【請求項４】
前記プロピレン共重合体が、エチレン−プロピレン共重合体、およびエチレン−ブテン−１−プロピレン三元共重合体から選ばれた少なくとも１種である請求項１〜３のいずれか１項に記載の潜在捲縮性複合繊維。
【請求項５】
前記プロピレン共重合体は、重量平均分子量（Ｍｗ）と数平均分子量（Ｍｎ）との比（Ｑ値）が３以上のエチレン−プロピレン共重合体である請求項１〜４のいずれか１項に記載の潜在捲縮性複合繊維。
【請求項６】
下記の方法で求められる偏心率が７〜３０％である請求項１〜５のいずれか１項に記載の潜在捲縮性複合繊維。
［偏心率］
複合繊維の繊維断面を電子顕微鏡で拡大撮影し、第二成分の重心位置をＣ１とし、複合繊維の重心位置をＣｆとし、複合繊維の半径をｒｆとしたとき、下記式（数２）で示す数値をいう。
【数２】
0005416244.tif 000006
【請求項７】
前記第二成分は、ポリプロピレンである請求項１〜６のいずれか１項に記載の潜在捲縮性複合繊維。
【請求項８】
請求項１〜７のいずれか１項に記載の潜在捲縮性複合繊維を少なくとも３０質量％含有し、前記潜在捲縮性繊維の捲縮が発現している繊維集合物。
【請求項９】
前記潜在捲縮性複合繊維の少なくともポリブテン−１が溶融して、構成する繊維同士が熱融着されている請求項８に記載の繊維集合物。
【発明の詳細な説明】
【技術分野】
【０００１】
本発明は、主として弾力性と嵩回復性が高い繊維集合物、特に不織布に適した潜在捲縮性複合繊維及びこれを用いた繊維集合物に関する。
【背景技術】
【０００２】
衛生材料、包装材、ウェットティッシュ、フィルター、ワイパー等に用いられる不織布、或いは硬綿、椅子等に用いられる不織布、成形体など様々な用途において、低融解ピーク温度成分の少なくとも一部が繊維表面に露出し、低融点成分よりも融点が高い高融点成分からなる熱融着性複合繊維を用いた熱接着不織布が使用されており、特に、不織布の高い弾力性と嵩回復性、すなわち厚み方向での嵩回復性の高い繊維の要求が、発泡ウレタン代替として大きくなっている。発泡ウレタン代替として要求が大きい理由は、生産する際に使用する薬品の取り扱いが難しかったり、フロンが排出されたりする点、使用後の廃棄が難しいといった問題がある。また、得られた発泡ウレタンの特性として、圧縮の際、圧縮初期に硬く感じるという問題があったり、通気性が乏しく蒸れやすかったり、吸音性が十分でなかったり、黄変し易かったりするからである。従って、弾力性と嵩回復性が高い不織布について様々の検討がなされている。
【０００３】
下記特許文献１〜２は、融点が２００℃以上のポリエステル成分と、融点が１８０℃以下のポリエーテルエステルブロック共重合体成分、いわゆるエラストマー成分とからなる複合繊維を提案している。鞘成分にエラストマー成分を使用することによって、圧縮変形を受けた際に、接着部分の自由度、及び耐久性が向上するために、嵩回復性の高い繊維が得られる。
【０００４】
下記特許文献３は、ポリトリメチレンテレフタレート（ＰＴＴ）系ポリマーを含有する第一成分と、ポリオレフィン系ポリマー、特にポリエチレンを含有する第二成分から構成され、繊維断面において第一成分の重心位置が繊維の重心位置からずらすことで捲縮を顕在化させた、顕在捲縮性複合繊維を提案している。この顕在捲縮性複合繊維は、第一成分に曲げ弾性が大きく、かつ曲げ硬さの小さいポリマーを使用し、更に、繊維断面を偏心とし、捲縮形状を波形状とすることによって、嵩回復性が高く、柔軟な、更に初期嵩の大きい不織布が得られる。
【０００５】
下記特許文献４は、芯成分にポリエチレンテレフタレート（ＰＥＴ）、又はＰＥＴとポリブチレンテレフタレート（ＰＢＴ）とのブレンド、若しくはＰＥＴとＰＴＴとのブレンドポリマーを使用し、鞘成分にメタロセン触媒により重合した直鎖状低密度ポリエチレン樹脂（ＬＬＤＰＥ）を使用した潜在捲縮性複合繊維と不織布を提案している。
【先行技術文献】
【特許文献】
【０００６】
【特許文献１】特開平４−２４０２１９号公報
【特許文献２】特開平５−２４７７２４号公報
【特許文献３】特開２００３−３３３４号公報
【特許文献４】特開２００６−２３３３８１号公報
【発明の概要】
【発明が解決しようとする課題】
【０００７】
前記引用文献１〜２では、鞘成分にポリエステルエーテルエラストマーを使用しており、このポリマーがゴム状弾性を有し、接着点の変形に対する自由度が大きいため、嵩回復性の高い不織布を得ようとしている。しかし、このポリエステルエーテルエラストマーは硬質なポリエステルと軟質なエーテルとの共重合体であり、耐熱性が低い軟質成分を含むため、熱により柔らかくなり易く、熱加工時に不織布の嵩が減少する、いわゆるへたりが生じる。その結果、鞘成分にポリエステルエーテルエラストマーを使用した複合繊維は、不織布にしたときの初期嵩が小さく、高密度な不織布しか得られず、用途が限定されるという問題があった。また、熱が加わった状態で圧縮された後、あるいは繰り返し圧縮された後の不織布は、繊維同士の接着点および繊維自体が破壊されたり、折れ曲がったり、繊維強度が低下するなど、元の不織布に比べて不織布硬さが大きく低下するという問題があった。
【０００８】
前記引用文献３〜４では、芯のポリマー、及び繊維断面を特定のものとし、且つ、捲縮状態を特定のものにすることによって、嵩回復性の高い不織布を得ようとするものであるが、初期の不織布厚み（初期嵩）が大きいものの、嵩回復性、特に除重直後の初期嵩回復性が十分とはいえず、用途が限定されるという問題があった。
【０００９】
したがって、従来技術では弾力性と嵩回復性、また、繰り返し圧縮した際における耐久性が高く、さらに高温下での使用時における弾力性、嵩回復性、その耐久性が高い複合繊維及び不織布は得られていなかった。
【００１０】
本発明は、前記従来の問題を解決するため、弾力性と嵩回復性、また、繰り返し圧縮した際における耐久性が高く、さらに高温下での使用時における弾力性、嵩回復性、その耐久性が高い潜在捲縮性複合繊維及びこれを用いた繊維集合物を提供する。
【課題を解決するための手段】
【００１１】
本発明の潜在捲縮性複合繊維は、第一成分と第二成分を含む複合繊維であって、前記第一成分は、ポリブテン−１とプロピレン共重合体を含み、前記第二成分は、ポリブテン−１の融解ピーク温度よりも２０℃以上高い融解ピーク温度を有するポリマー、又は融解開始温度が１２０℃以上であるポリマーであり、前記複合繊維を断面から見たとき、前記第一成分は前記複合繊維表面の少なくとも２０％を占めており、前記第二成分の重心位置は前記複合繊維の重心位置からずれている偏心芯鞘型の繊維断面であり、
前記複合繊維は、１２０℃におけるＪＩＳ−Ｌ−１０１５で測定した乾熱収縮率が、
（１）初荷重０．０１８mN／dtex（２mg／de）での測定において５０％以上、かつ
（２）初荷重０．４５mN／dtex（５０mg／de）での測定において５％以上である
ことを特徴とする。本発明でいう前記融解開始温度とは、ＪＩＳ−Ｋ−７１２１で規定される、示差走査熱量（ＤＳＣ）測定法より測定される、補外融解開始温度である。
【００１２】
本発明の繊維集合物は、前記の潜在捲縮性複合繊維を少なくとも３０質量％含有し、前記潜在捲縮性繊維の捲縮が発現している繊維集合物である。
【発明の効果】
【００１３】
本発明の潜在捲縮性複合繊維は、第一成分にポリブテン−１又はポリブテン−１を含むポリマーを選択し、第二成分にポリブテン−１の融解ピーク温度よりも２０℃以上高い融解ピーク温度を有するポリマー又は融解開始温度が１２０℃以上であるポリマーを選択することにより、弾力性と嵩回復性が高く、その耐久性も高い。また、本発明の潜在捲縮性複合繊維を用いた繊維集合物は、複数層重ねて加熱成形した際、潜在捲縮が立体捲縮を発現することで層間の繊維の交絡性が良好となり、弾力性と嵩回復性がより一層高くなる。
【図面の簡単な説明】
【００１４】
【図１】図１は本発明の一実施形態における潜在捲縮性複合繊維の繊維断面を示す。
【発明を実施するための形態】
【００１５】
本発明の潜在捲縮性複合繊維は、第一成分（例えば、鞘の接着成分）としてポリブテン−１（ＰＢ−１）又はＰＢ−１を含むポリマーを用いる。このポリマーは比較的柔軟であるが、エラストマーのように軟質成分を含まず、耐熱性に優れるため、熱加工の際の嵩減少（へたり）が小さく、初期嵩の大きい不織布が得られる。また、ＰＢ−１は、エラストマー同様、ある程度の柔軟性、及び形状維持性（変形に対するもどり）を有するため、圧縮の際の接着点が変形し、更に変形に対する回復性に優れ、嵩回復性の高い不織布が得られる。
【００１６】
第一成分はＰＢ−１単独でも良いし、ＰＢ−１に、エチレン等を共重合したプロピレン共重合体（以下「共重合ＰＰ」という。）を添加してもよい。ＰＢ−１に少量の共重合ＰＰを添加する場合は、ＰＢ−１を６０質量％以上９５質量％以下、共重合ＰＰを５質量％以上、４０質量％以下という質量比で使用するのが好ましい。前記第一成分は例えば潜在捲縮性複合繊維の鞘に配置する。なお、本発明でいう共重合ＰＰとは、プロピレン成分が５０質量％を越えるものをいう。
【００１７】
潜在捲縮性複合繊維の第二成分としては、融解ピーク温度がＰＢ−１よりも２０℃以上高いポリマー、例えばポリエステルを使用するのが好ましい。ポリエステルとしては、ポリエチレンテレフタレート（ＰＥＴ）、ポリトリメチレンテレフタレート（ＰＴＴ）、ポリブチレンテレフタレート（ＰＢＴ）等又はこれらの混合物を使用できる。前記第二成分は例えば潜在捲縮性複合繊維の芯に配置する。
【００１８】
繊維断面形状は、第二成分の重心位置が繊維の重心位置からずれており、さらに熱収縮性を有することから潜在捲縮となり、この潜在捲縮性複合繊維を熱処理することで捲縮が発現し、この結果、圧縮の際スプリング効果を発揮し、弾力性及び嵩回復性が高い繊維集合物を得ることができる。
【００１９】
本発明に用いられるＰＢ−１は、ＪＩＳ−Ｋ−７１２１に従って測定した示差走査熱量（ＤＳＣ）より求められる融解ピーク温度が１１５〜１３０℃の範囲であることが好ましい。より好ましくは、１２０〜１３０℃である。融解ピーク温度が１１５〜１３０℃の範囲であると、耐熱性が高く、高温下での嵩回復性が良好である。
【００２０】
前記ＰＢ−１のＪＩＳ−Ｋ−７２１０に準じて測定したメルトフローレート（ＭＦＲ；測定温度１９０℃、荷重２１．１８N（２．１６kgf））は、１〜３０g／１０分の範囲であることが好ましい。より好ましいＭＦＲは３〜２５g／１０分であり、さらにより好ましくは３〜２０g／１０分である。ＭＦＲが１〜３０g／１０分の範囲であると、ＰＢ−１が高分子量となるため、耐熱性が良好であり、繊維集合物として高温下で使用した際、嵩回復性が良好であり、好ましい。また、紡糸引き取り性、および延伸性が良好となる。
【００２１】
前記共重合ＰＰの添加量の上限は、添加量が増えるにつれ、延伸性がよくなり、熱収縮性が大きくなるが、添加しすぎると得られる不織布の嵩回復性が小さくなる傾向にある。また、共重合ＰＰ添加量が増えるに従って、ＰＢ−１の結晶化を阻害するため、紡糸引き取り時に冷却しきれず、融着糸が発生しやすくなる。従って、４０質量％以下にすることが好ましい。共重合ＰＰを添加する場合は、０質量％を超え４０質量％以下、好ましくは、５質量％以上３０質量％以下、最も好ましくは１０質量％以上２５質量％以下である。ＰＢ−１と共重合ＰＰを溶融ブレンドさせると、両ポリマーは相溶化しやすい。また、ポリブテン−１（ＰＢ−１）との相溶性が高い共重合ＰＰをブレンドすることにより、紡糸性及び延伸性が良好となる。すなわち、ＰＢ−１に共重合ＰＰをブレンドすることにより流動特性を向上し、安定して均一な紡糸ができる。また、共重合ＰＰをブレンドすることにより、延伸性も改善される。これは、前述したようにポリブテン−１は分子量が大きく（つまり、分子鎖が長い）、分子同士の絡み合いが大きいため、延伸しにくいといった問題があるが、共重合ＰＰをブレンドすることによって、共重合ＰＰが高分子量のポリブテン−１分子鎖間へ入り込み、ポリブテン−１分子鎖の絡み合いを適度に抑制しているためと推定される。
【００２２】
前記共重合ＰＰは、ランダム共重合体、あるいはブロック共重合体のいずれであっても構わないが、熱収縮性を考慮すると、ランダム共重合体が好ましい。
【００２３】
前記共重合ＰＰのＪＩＳ−Ｋ−７２１０で規定されるメルトフローレート（ＭＦＲ；測定温度２３０℃、荷重２１．１８N（２．１６kgf））は５０g／１０分以下であることが好ましい。より好ましくは２〜３０ｇ／１０分の範囲内である。
【００２４】
また、前記共重合ＰＰは、エチレン−プロピレン共重合体、およびエチレン−ブテン−１−プロピレン三元共重合体から選ばれた少なくとも１種であることが好ましい。共重合ＰＰがエチレン−プロピレン共重合体の場合、好ましい共重合割合は、質量比でエチレン：プロピレン＝１：９９〜３：７の範囲である。共重合ＰＰがエチレン−ブテン−１−プロピレン三元共重合体の場合は、質量比でエチレン０．５〜１５、ブテン−１ ０．５〜１５、プロピレン７０〜９９の範囲である。
【００２５】
前記共重合ＰＰの重量平均分子量（Ｍｗ）と数平均分子量（Ｍｎ）との比（Ｑ値）は、３以上のエチレン−プロピレン共重合体であることが好ましい。より好ましいＱ値は、４〜７である。Ｑ値が３以上、つまり分子量分布が大きいと、高分子量成分の含有量が多くなるため、共重合ＰＰがＰＢ−１の分子鎖間に入り込みにくくなり、その結果熱収縮を大きくすることができると推定される。
【００２６】
第一成分に、別にブレンドできるポリマーとしては、嵩高性及び嵩回復性を阻害しない範囲で、例えば、ポリプロピレンやポリエチレンなどのオレフィン系のポリマー、ビニル基、カルボシキル基、無水マレイン酸等極性基を持つオレフィン等との共重合ポリマー、スチレン系等のエラストマーが挙げられる。また、添加剤としては、アイオノマーなどの樹脂、テルペン等の粘着性付与剤等が挙げられる。
【００２７】
第二成分は、曲げ弾性に優れるポリマーが好ましく、例えば、ポリエチレンテレフタレート、ポリブチレンテレフタレート、ポリトリメチレンテレフタレート、ポリエチレンナフタレート、ポリ乳酸等のポリエステル、ナイロン６、ナイロン６６，ナイロン１１、ナイロン１２等のポリアミド、ポリプロピレン、ポリカーボネート、ポリスチレンなどが挙げられる。特に、ポリエステルが好ましい。最も好ましくは、ポリトリメチレンテレフタレート（ＰＴＴ）である。
【００２８】
本発明で好ましく用いられるＰＴＴは、ＰＴＴホモ樹脂、下記に示すＰＴＴ共重合樹脂、あるいはＰＴＴと他のポリエステル系樹脂とのブレンドであってもよく、イソフタル酸、コハク酸、アジピン酸等の酸成分や、１，４ブタンジオール、１，６ヘキサンジオール等のグリコール成分、ポリテトラメチレングリコール、ポリオキシメチレングリコール等が１０質量％以下共重合されていてもよいし、ＰＥＴ、ＰＢＴなど他のポリエステル系樹脂を５０質量％以下でブレンドしてもよい。前記共重合成分は、１０質量％を超えると、曲げ弾性率が小さくなるため好ましくない。一方、他のポリエステル系樹脂のブレンド率が５０質量％を超えると、ブレンドした他のポリエステル系樹脂の性質に近づくため好ましくない。
【００２９】
前記ＰＴＴの極限粘度［η］は、０．４〜１．２が好ましい。より好ましくは、０．５〜１．１である。極限粘度［η］を上記範囲とすることにより、生産性に優れ、嵩回復性に優れた潜在捲縮性複合繊維を得ることができる。ここでいう極限粘度［η］とは、３５℃のｏ−クロロフェノール溶液として、オストワルド粘度計により測定した、下記式（数１）に基づいて求められる値である。
【００３０】
【数１】
0005416244.tif 000002
【００３１】
（ただし、ηｒ：純度９８％以上のｏ−クロロフェノールで溶解した試料の希釈溶液における３５℃での粘度を同一温度で測定した上記溶剤全体の濃度で除した値。Ｃ：上記溶液１００ｍｌ中のグラム単位による溶質重量値。）
極限粘度が０．４未満であると、樹脂の分子量が低すぎるため、紡糸性に劣るだけでなく、繊維強度も低く、実用性に乏しい。極限粘度が１．２を超えると、樹脂の分子量が大きくなって溶融粘度が高くなりすぎるため、単糸切れ等が発生し良好な紡糸が難しくなり好ましくない。
【００３２】
前記ＰＴＴのＪＩＳ−Ｋ−７１２１に従って測定したＤＳＣより求められる融解ピーク温度は１８０℃〜２４０℃であることが好ましい。より好ましくは２００℃〜２３５℃である。融解ピーク温度が１８０〜２４０℃の範囲であると、耐候性が高く、得られる潜在捲縮性複合繊維の曲げ弾性率を高くすることができる。
【００３３】
また、前記第二成分には、必要に応じて各種の添加剤、例えば、帯電防止剤、顔料、艶消し剤、熱安定剤、光安定剤、難燃剤、抗菌剤、滑剤、可塑剤、柔軟剤、酸化防止剤、紫外線吸収剤、結晶核剤などを本発明の目的及び効果を損なわない範囲で用途等に応じて混合することができる。
【００３４】
複合比（第二成分（芯）／第一成分（鞘））は、８／２〜３／７（容積比）が好ましい。より好ましくは７／３〜４から４／６、最も好ましくは６／４〜４．５／５．５である。芯成分は、主として嵩回復性に寄与し、鞘成分は、主として不織布強力および不織布の硬さに寄与する。その複合比が８／２〜３／７であると、不織布強力および硬さと、嵩回復性を両立することができる。複合比は、鞘リッチになると、不織布強力は上がるが、得られる不織布が硬くなったり、嵩回復も悪くなる傾向になる。一方、芯リッチになりすぎると接着点が少なくなりすぎ、不織布強力が小さくなったり、これも嵩回復性も悪くなる傾向となる。
【００３５】
本発明においては、第二成分の重心位置は複合繊維の重心位置からずれている。図１に本発明の一実施形態における潜在捲縮性複合繊維の繊維断面を示す。第二成分（２）の周囲に第一成分（１）が配置され、第一成分（１）が複合繊維（１０）表面の少なくとも２０％を占めている。これにより第一成分（１）は熱接着時に表面が溶融する。第二成分（２）の重心位置（３）は複合繊維（１０）の重心位置（４）からずれており、ずれの割合（以下、偏心率と記載する場合がある。）は、複合繊維の繊維断面を電子顕微鏡などで拡大撮影し、第二成分（２）の重心位置（３）をＣ１とし、複合繊維（１０）の重心位置（４）をＣｆとし、複合繊維（１０）の半径（５）をｒｆとしたとき、下記式（数２）で示す数値をいう。
【００３６】
【数２】
0005416244.tif 000003
【００３７】
第二成分（２）の重心位置（３）が繊維の重心位置（４）からずれている繊維断面としては、図１に示す偏心芯鞘型、あるいは並列型であることが好ましい形態である。場合によっては、多芯型であっても多芯部分が集合して繊維の重心位置からずれて存在しているものでも可能である。特に、偏心芯鞘型の繊維断面であると、熱処理したときに容易に所望の捲縮を発現させることができる点で好ましい。偏心芯鞘型複合繊維の偏心率は、５〜５０％であることが好ましい。より好ましい偏心率は、７〜３０％である。また、第二成分の繊維断面における形態は、円形以外に、楕円形、Ｙ形、Ｘ形、井形、多角形、星形などの異形であってもよく、潜在捲縮性複合繊維（１０）の繊維断面における形態は、円形以外に、楕円形、Ｙ形、Ｘ形、井形、多角形、星形などの異形、あるいは中空形であってもよい。
【００３８】
次に、本発明の潜在捲縮性複合繊維の製造方法について説明する。前記潜在捲縮性複合繊維は、以下のように製造することができる。まず、ポリブテン−１を５０質量％以上含む成分、例えば、ポリブテン−１を６０〜９５質量％と共重合ＰＰを５〜４０質量％とを含む成分を第一成分とし、ポリブテン−１の融解ピーク温度よりも２０℃以上高い融解ピーク温度を有するポリマー、又は融解開始温度が１２０℃以上であるポリマーを第二成分とする。そして、繊維断面において第一成分が繊維表面の少なくとも２０％を占め、第二成分の重心位置が繊維の重心位置からずれるように配置された複合型ノズル、例えば偏心芯鞘型複合ノズルを用いて、第二成分を紡糸温度２４０〜３３０℃、第一成分を紡糸温度２００〜３００℃で溶融紡糸し、引取速度１００〜１５００m/minで引き取り、紡糸フィラメントを得る。次いで、延伸温度を第二成分のガラス転移点以上、ポリブテン−１の融解ピーク温度未満の温度で、延伸倍率１．５倍以上で延伸処理を施す。より好ましい延伸温度の下限は、第二成分のガラス転移点より１０℃高い温度である。より好ましい延伸温度の上限は、９０℃である。延伸温度が第二成分のガラス転移点未満であると、ＰＢ−１の結晶化が進みにくいため、嵩回復性が小さくなる傾向がある。延伸温度がＰＢ−１の融解ピーク温度以上であると、繊維同士が融着するからである。より好ましい延伸倍率の下限は、２倍である。より好ましい延伸倍率の上限は、４倍である。延伸倍率が１．５倍未満であると、延伸倍率が低すぎるため、熱処理したとき、捲縮が発現しにくい傾向にあり、それに加え、初期嵩が小さくなるだけでなく、繊維自体の剛性も小さくなりため、カード通過性などの不織布工程性も悪化し、嵩回復性も劣る傾向がある。
【００３９】
次いで、必要に応じて繊維処理剤を付与する前または後に、スタッファボックス式捲縮機など公知の捲縮機を用いて捲縮数５個/25mm以上、２５個/25mm以下の捲縮を付与する。捲縮数が５個/25mm未満、あるいは捲縮数が２５個/25mmを越えるとカード通過性が低下する恐れがある。
【００４０】
さらに、前記捲縮機にて捲縮を付与した後、５０℃以上９０℃以下、好ましくは６０℃以上８０℃以下、より好ましくは６０℃以上７５℃以下の乾熱、湿熱、あるいは蒸熱の雰囲気下でアニーリング処理を施すとよい。具体的には、繊維処理剤を付与した後に捲縮機にて捲縮を付与し、５０℃以上９０℃以下の乾熱雰囲気下でアニーリング処理と同時に乾燥処理を施すことが、工程を簡略化することができ、好ましい。アニーリング温度を５０℃以上９０℃以下にすることで、所望の熱収縮率が得られ、熱処理したときに捲縮が発現する潜在捲縮性複合繊維を得ることができる。またカード通過性も高い繊維を得ることができる。
【００４１】
本発明の潜在捲縮性複合繊維における乾熱収縮率は、ＪＩＳ−Ｌ−１０１５に従って測定され、初荷重０．０１８mN／dtex（２mg／de）での測定において５０％以上、初荷重０．４５mN／dtex（５０mg／de）での測定において５％以上である。好ましい乾熱収縮率は初荷重０．０１８mN／dtexでの測定において６０％以上、初荷重０．４５mN／dtexでの測定において５％以上であり、より好ましい乾熱収縮率は初荷重０．０１８mN／dtexでの測定において７０％以上、初荷重０．４５mN／dtexでの測定において１０％以上である。
【００４２】
初荷重は、加熱の前後に繊維長を測定するときに加えられる荷重である。初荷重が０．０１８mN/dtex（２mg/de）であると、荷重が小さいために、発現した立体捲縮が維持された状態で加熱後の繊維長を測定することができる。したがって、この乾熱収縮率は、立体捲縮発現に起因する収縮の度合い（即ち、見かけの収縮の度合い）を示す指標といえる。一方、初荷重０．４５０mN/dtex（５０mg/de）であると、繊維が荷重により強く引っ張られて、繊維に発現した立体捲縮が比較的「伸ばされた」状態で、加熱後の繊維長が測定される。即ち、この乾熱収縮率は、加熱による繊維そのものの収縮の度合いを示す。本発明の潜在捲縮性複合繊維は、これら２つの初期荷重で測定される乾熱収縮率が上記の範囲を満たすことにより、優れた立体捲縮発現性を有し、捲縮を良好に発現すると考えられる。
【００４３】
本発明の繊維集合物は、前記の潜在捲縮性複合繊維を少なくとも３０質量％含有し、前記潜在捲縮性繊維の捲縮が発現していることを特徴とする。３０質量％以上含有すると、弾力性と嵩回復性その他の特性を高く維持できる。前記繊維集合物としては編織物、不織布などが挙げられる。
【００４４】
本発明の不織布を構成する繊維ウェブ形態としては、パラレルウェブ、セミランダムウェブ、ランダムウェブ、クロスレイウェブ、クリスクロスウェブ、エアレイウェブなどが挙げられる。前記繊維ウェブは、熱処理により第一成分が接着することにより、さらに高い弾力性や嵩回復性を発揮する。そして、前記繊維ウェブは熱加工前に必要に応じて、ニードルパンチ処理あるいは水流交絡処理が施されてもよい。熱加工の手段としては、特に限定はされないが、本発明の潜在捲縮性複合繊維の機能を十分に発揮させるのであれば、熱風貫通式熱処理機、熱風上下吹き付け式熱処理機、赤外線式熱処理機など風圧など圧力のあまりかからない熱処理機を用いることが好ましい。また、熱加工温度としては、潜在捲縮性複合繊維の捲縮が発現する温度範囲に設定すればよく、例えば、ＰＢ−１の融解ピーク温度をＴｍとしたとき、Ｔｍ−１０（℃）〜第二成分の融点未満、好ましくは、Ｔｍ−１０（℃）〜Ｔｍ＋６０（℃）の範囲で設定することが好ましい。特に、前記潜在捲縮性複合繊維の少なくともＰＢ−１を溶融させて、構成する繊維同士を熱融着させると、より強固な繊維同士の交点を形成することができ、嵩回復性が高くなり好ましい。さらには、１３０℃〜１８０℃の温度で熱融着させることが最も好ましい。
【００４５】
前記繊維集合物（以下不織布ともいう）は、２５℃において、下記の測定により得られる初期嵩回復率が７０％以上、かつ長期嵩回復率が９０％以上を満たすことが好ましい。より好ましい初期嵩回復率は、７５％以上、かつ長期嵩回復率は９５％以上である。
（１）嵩回復率
合計の目付が約１０００g/m2となるように１０ｃｍ角に切断した不織布を必要枚数重ね合わせて初期合計厚み（Ｔ0）を測定し、重ね合わせた不織布の上に１０ｃｍ角で９．８ｋＰａ荷重の重りを載せて２５℃雰囲気下で２４時間荷重を掛け、２４時間後荷重を取り除き、除重直後の重ね合わせた不織布の合計厚み（Ｔ1）、及び除重２４時間後の合計厚み（Ｔ2）を測定し、不織布の嵩回復率を下記式にて算出し、それぞれ初期嵩回復率、長期嵩回復率とする。
【００４６】
初期嵩回復率（％）＝（Ｔ1／Ｔ0）×１００
長期嵩回復率（％）＝（Ｔ2／Ｔ0）×１００
初期嵩回復率が６０％以上、および長期嵩回復率が８５％以上を満たす不織布は、クッション材、車両用等の内装材、ブラジャー等のパッド材などの繰り返し厚み方向に圧力の加わる用途、ウレタン発泡体に置き換わる用途に好適である。
（２）硬さ試験
硬さ試験は、ＪＩＳ−Ｋ−６４０１−５．４で測定する。前記測定方法で測定される不織布の硬さＨ0（N）は、６０N以上であれば、圧縮時にしっかりした硬さを備えており好ましい。
（３）加熱硬さ保持率
前記不織布は、ＪＩＳ−Ｋ−６４０１−５．４（硬さ試験）に従って測定される不織布の硬さＨ0（N）とし、ＪＩＳ−Ｋ−６４０１−５．５（圧縮残留ひずみ試験）に従って測定される圧縮残留ひずみ試験をした後の前記硬さ試験での不織布の硬さＨ1（N）としたとき、下記式で示される加熱硬さ保持率は、９０％以上であることが好ましい。より好ましい加熱硬さ保持率は、１００％以上であり、さらにより好ましくは１０５％以上である。前記加熱硬さ保持率は、７０℃に加熱される前後で不織布の硬さが変化する度合いを示す指標であり、この値が大きいほど、熱による繊維あるいは不織布自体の劣化が抑制されていることを示す。
【００４７】
加熱硬さ保持率（％）＝（Ｈ1／Ｈ0）×１００
上記範囲を満足する不織布は、ニードルパンチ不織布、又は不織布中の繊維の配列方向が厚さ方向に対して垂直、斜め方向のいずれかに配列した不織布であることが好ましい。（４）耐久硬さ保持率
前記不織布は、ＪＩＳ−Ｋ−６４０１−５．４（硬さ試験）に従って測定される不織布の硬さＨ0（N）とし、ＪＩＳ−Ｋ−６４０１−５．６（繰り返し圧縮残留ひずみ試験）に従って測定される繰り返し圧縮残留ひずみ試験をした後の前記硬さ試験での不織布の硬さＨ2（N）としたとき、下記式で示される耐久硬さ保持率は、９０％以上であることが好ましい。より好ましい耐久硬さ保持率は、１００％以上である。前記耐久硬さ保持率は、５０％圧縮を８万回繰り返す前後で不織布の硬さが変化する度合いを示す指標であり、この値が大きいほど、圧縮による繊維あるいは不織布自体の劣化が抑制されていることを示す。
【００４８】
耐久硬さ保持率（％）＝（Ｈ2／Ｈ0）×１００
上記範囲を満足する不織布は、ニードルパンチ不織布、又は不織布中の繊維の配列方向が厚さ方向に対して垂直、斜め方向のいずれかに配列した不織布であることが好ましい。
（５）加熱融着処理
前記加熱硬さ保持率及び／又は前記耐久硬さ保持率を満足する不織布は、例えば、ニードルパンチ、水流交絡処理等公知の方法により交絡されている繊維集合物を、前記潜在捲縮性複合繊維の少なくともＰＢ−１を溶融させて、好ましくはＰＢ−１及び共重合ＰＰを熱加工により溶融させて繊維交点を接着させることにより得ることができる。
【実施例】
【００４９】
以下実施例により、本発明をさらに具体的に説明する。なお各特性は以下の方法で測定した。
（１）使用したポリマーの物性
前記において、ＩＶは極限粘度である。ＭＦＲはＪＩＳ−Ｋ−７２１０に従って、２３０℃、２１．１８N（２．１６kgf）で測定されるメルトフローレートである。また、ＭＦＲ(190℃)はＪＩＳ−Ｋ−７２１０に準じて、測定温度１９０℃、２１．１８N（２．１６kgf）で測定されるポリマーのメルトフローレートである。
【００５０】
本発明において融解開始温度とは、ＪＩＳ−Ｋ−７１２１で規定される補外融解開始温度である。補外融解開始温度は、低温側のベースラインを高温側に延長した直線と、融解ピークの低温側の曲線に勾配が最大となる点で引いた接線の交点の温度であり、いわゆる、融解ピーク温度に至る吸熱が開始される温度をいう。
【００５１】
Ｑ値は、次の条件で測定した。
Ｉ．使用する分析装置
ａ．クロス分別装置
ダイヤインスツルメンツ社製ＣＦＣ  Ｔ−１００（ＣＦＣと略す）
ｂ．フーリエ変換型赤外線吸収スペクトル分析
ＦＴ−ＩＲ、パーキンエルマー社製 １７６０Ｘ
ＣＦＣの検出器として取り付けられていた波長固定型の赤外分光光度計を取り外して代わりにＦＴ−ＩＲを接続し、このＦＴ−ＩＲを検出器として使用する。ＣＦＣから溶出した溶液の出口からＦＴ−ＩＲまでの間のトランスファーラインは１ｍの長さとし、測定の間を通じて１４０℃に温度保持する。ＦＴ−ＩＲに取り付けたフローセルは光路長１ｍｍ、光路直径５ｍｍφのものを用い、測定の間を通じて１４０℃に温度保持する。
ｃ．ゲルパーミエーションクロマトグラフィー（ＧＰＣ）
ＣＦＣ後段部分のＧＰＣカラムは、昭和電工社製ＡＤ８０６ＭＳを３本直列に接続して使用する。
II．ＣＦＣの測定条件
ａ．溶媒：オルトジクロルベンゼン（ＯＤＣＢ）
ｂ．サンプル濃度：１ｍｇ／ｍＬ
ｃ．注入量：０．４ｍＬ
ｄ．カラム温度：１４０℃
ｅ．溶媒流速：１ｍＬ／分
III．ＦＴ−ＩＲの測定条件
ＣＦＣ後段のＧＰＣから試料溶液の溶出が開始した後、以下の条件でＦＴ−ＩＲ測定を行い、ＧＰＣ−ＩＲデータを採取する。
ａ．検出器：ＭＣＴ
ｂ．分解能：８ｃｍ-1
ｃ．測定間隔：０．２分（１２秒）
ｄ．一測定当たりの積算回数：１５回
IV．測定結果の後処理と解析
分子量分布は、ＦＴ−ＩＲによって得られる２９４５ｃｍ-1の吸光度をクロマトグラムとして使用して求める。保持容量から分子量への換算は、予め作成しておいた標準ポリスチレンによる検量線を用いて行う。使用する標準ポリスチレンは何れも東ソー（株）製の以下の銘柄である。Ｆ３８０、Ｆ２８８、Ｆ１２８、Ｆ８０、Ｆ４０、Ｆ２０、Ｆ１０、Ｆ４、Ｆ１、Ａ５０００、Ａ２５００、Ａ１０００。各々が０．５ｍｇ／ｍＬとなるようにＯＤＣＢ（０．５ｍｇ／ｍＬのＢＨＴを含む）に溶解した溶液を０．４ｍＬ注入して較正曲線を作成する。較正曲線は最小二乗法で近似して得られる三次式を用いる。分子量への換算は森定雄著「サイズ排除クロマトグラフィー」（共立出版）を参考に汎用較正曲線を用いる。その際使用する粘度式（［η］=Ｋ×Ｍα）には以下の数値を用いる。
ａ．標準ポリスチレンを使用する較正曲線作成時
Ｋ＝０．０００１３８、α＝０．７０
ｂ．ポリプロピレンのサンプル測定時
Ｋ＝０．０００１０３、α＝０．７８
なお、上記ＧＰＣ（ゲルパーミエーションクロマトグラフィー）により測定するが、別の機種により測定したとき、２００５年度プラスチック成形材料商取引便覧（化学工業日報社、２００４年８月３０日発行）に記載の、日本ポリプロ社製「ＭＧ０３Ｂ」と同時に測定し、ＭＧ０３Ｂが３．５を示すときの値をブランク条件とし、条件を調整して測定することもできる。
（２）各測定方法
［乾熱収縮率］ＪＩＳ−Ｌ−１０１５に従って測定した。初荷重を０．０１８mN／dtex（２mg／de）、０．４５mN/dtex（５０mg/de）とし、実施例１〜４、比較例１〜３は温度１２０℃で１５分間乾熱処理して収縮率を測定した。
［面積収縮率］熱加工前のカードウェブを縦：１００mm、横：１００mmに切断し１２０℃にて熱加工した際の、面積減少率を測定した。
［２５℃嵩回復率］合計の目付が約１０００g/m2となるように１００mm角に切断した不織布を必要枚数準備し、重ね合わせて無荷重下で初期厚み（Ｔ0）を測定する。重ね合わせた不織布の上に１００mm角、９．８ｋＰａ荷重の重りを乗せて、２５℃で２４時間荷重を掛け、２４時間後荷重を取り除き、除重直後の重ね合わせた不織布の厚み（Ｔ1）、及び除重２４時間後の厚み（Ｔ2）を測定し、不織布の嵩回復率を下記式により算出する。
【００５２】
初期嵩回復率（％）＝（Ｔ1／Ｔ0）×１００
長期嵩回復率（％）＝（Ｔ2／Ｔ0）×１００
厚みの測定は、何れも無荷重下とする。
［７０℃嵩回復率］温度を７０℃とし、荷重を掛ける時間を４時間とした以外は上記と同じとした。
［見掛け密度］ＪＩＳ−Ｋ−６４０１−５．３（見掛け密度試験）に従って測定した。
［硬さ］ＪＩＳ−Ｋ−６４０１−５．４（硬さ試験）に従って測定した。
［圧縮残留ひずみ］ＪＩＳ−Ｋ−６４０１−５．５（圧縮残留ひずみ試験）に従って測定した。
［繰り返し圧縮残留ひずみ］ＪＩＳ−Ｋ−６４０１−５．６（繰り返し圧縮残留ひずみ試験）に従って測定した。
【００５３】
［実施例１〜５、比較例１〜３］
１．繊維製造条件
（Ａ）使用したポリマー（略語の説明は次のとおり）。
（１）ＰＴＴ（シェルケミカルズジャパン（株）製「CORTERRA9240」、融解ピーク温度（ｍｐ）２２８℃、ＩＶ値０．９２、融解開始温度２１３℃）
（２）ＰＰ−(１)（日本ポリプロ（株）製「ＳＡ０３Ｂ」、ｍｐ１６０℃、ＭＦＲ３０、Ｑ値３．６）
（３）共重合ＰＰ−(1)（日本ポリプロ（株）製「ＦＸ４Ｇ」、mp１２５℃、ＭＦＲ５、Ｑ値５．５、二元ランダムタイプ）
（４）共重合ＰＰ−(2)（日本ポリプロ（株）製「ウィンテックＷＦＸ４」、mp１２５℃、ＭＦＲ７、Ｑ値２．５、メタロセン触媒使用、二元ランダムタイプ）
（５）共重合ＰＰ−(3)（プライムポリマー（株）製「Ｆ７９４ＮＶ」、mp１３０℃、ＭＦＲ７、Ｑ値５．０、三元ランダムタイプ）
（６）共重合ＰＰ−(4)（日本ポリプロ（株）製「ウィンテックＷＸＫ１１８３」、mp１２８℃、ＭＦＲ２６、Ｑ値２．６、メタロセン触媒  二元ランダムタイプ）
（７）ＰＢ−１(1)（サンアロマー（株）製「ＤＰ０４０１Ｍ」、ｍｐ１２３℃、ＭＦＲ(190℃)１５）
（８）ＰＢ−１(2)（サンアロマー（株）製「ＰＢ０３００」、ｍｐ１２３℃、ＭＦＲ(190℃)４）
（９）ＨＤＰＥ（日本ポリエチレン社製  「ＨＥ４８１」、ｍｐ１３０℃、ＭＦＲ(190℃)１２）
（１０）ＰＢＴエラストマー（東レ・デュポン社製「ハイトレル ４０４７Ｈ−３６」、ｍｐ１６０℃）
鞘成分のブレンド比は、表１に記載した。
（Ｂ）押し出し温度：芯成分ポリマー（ＰＴＴ等）を２８０℃、鞘成分ポリマーを２５０℃、ノズル口金温度を２７０℃とした。
（Ｃ）ノズル孔数：６００ホール
（Ｄ）複合比：芯／鞘＝５５／４５（容積比）
（Ｅ）未延伸糸繊度：実施例１〜３は１２dtex、実施例４は１０dtex、比較例１は１７．９dtex、比較例２、３は８dtex
（Ｆ）延伸温度：湿式７０℃
（Ｇ）延伸倍率：実施例１〜３は２．３倍、実施例４は１．９倍、比較例１は３．２倍、比較例２、３は２．３倍
（Ｈ）捲縮：１２〜１５個／25mm
（Ｉ）アニーリング温度（乾燥温度）−時間：７０℃−１５分間。比較例２、３：１１０℃−１５分
（Ｊ）製品繊度、繊維長：６．７dtex、５１ｍｍ、比較例２、３は繊維長：４．４dtex、５１ｍｍ
２．不織布製造条件
各潜在捲縮性複合繊維１００質量％をパラレルカードに掛けウェブを採取し、熱風循環式の熱処理機を用い、表１に示す加工温度で３０秒間熱処理して鞘成分を熱融着させ、目付約１００g/m2の不織布とした。
３．ニードルパンチ不織布の製造条件
各潜在捲縮性複合繊維１００質量％をパラレルカードに掛け、クロスレイヤーを用いてクロスレイウェブを作製した。次いで、クロスレイウェブに、フォスターニードル社製円錐ブレードを用いて、針深度５ｍｍ、表５に示すペネ数（表裏とも）でニードルパンチ処理を施した。得られたニードルパンチ不織布を熱風循環式の熱処理機を用い、表５に示す加工温度で３０秒間熱処理して鞘成分を熱融着させ、不織布とした。得られた不織布の硬さ、圧縮残留ひずみ、加熱硬さ保持率、繰り返し圧縮残留ひずみ、および耐久硬さ保持率を測定した結果を表１、表２に示す。
【００５４】
各条件と得られた結果を表１、表２に示す。
【００５５】
実施例５は、実施例１の潜在捲縮性繊維５０質量％と繊度６．７dtex、繊維長６４ｍｍのポリエチレンテレフタレート繊維（東レ社製  「Ｔ−７０」）５０質量％を混綿して作製した。
【００５６】
【表１】
0005416244.tif 000004
【００５７】
【表２】
0005416244.tif 000005
【００５８】
以上の結果から明らかなとおり、本発明の実施例１〜４の不織布は比較例１の不織布に比べて、圧縮硬さが高く、弾力性が良好であった。これは、不織布中の繊維形状がループ状立体捲縮を発現していたことによるものと考えられる。また、実施例１〜５の不織布は初期嵩回復率も長期嵩回復率も高く、さらに加熱硬さ保持率と耐久硬さ保持率も高かった。これは、第一成分（鞘成分）にＰＢ−１を使用し、第二成分（芯成分）にポリトリメチレンテレフタレートを使用したからであると推定される。
【００５９】
さらにカードウェブを数枚重ねて加熱成形したところ、実施例５はＰＥＴ繊維が混綿されているので圧縮硬さが若干低下したが、本発明の実施例１〜４の不織布は層間の繊維が交絡することで一体性を発現しており、優れた弾力性を有していた。一方、比較例１及び比較例３はＰＢ−１を使用していないため、嵩回復性、圧縮性（圧縮硬さ、耐久硬さ保持率）が不十分であった。また比較例２、比較例３の不織布はＰＢ−１を使用しておらず、顕在捲縮性繊維であったため、ウェブ層間の繊維の交絡が弱く、分離しやすかった。
【００６０】
以上から、本発明の潜在捲縮性複合繊維を用いた不織布は、弾力性と嵩回復性が高く、かつ複数層重ねて圧縮加熱成形の際に、層間の繊維の交絡性が良好で層間の一体性が高いことが確認できた。
【産業上の利用可能性】
【００６１】
本発明の潜在捲縮性複合繊維を用いた繊維集合物は、従来のエラストマーを用いた複合繊維からなる繊維集合物に比べて初期嵩と嵩回復性も共に優れており、クッション材等の硬綿、衛生材料、包装材、フィルター、化粧品用材料、女性のブラジャーのパッド、肩パッド等の低密度の不織布製品にも使用することができる。さらに、本発明の潜在捲縮性複合繊維を用いた繊維集合物は、高温（例えば６０〜９０℃程度）での嵩回復性にも優れており、耐熱性が要求される分野、例えば車両用クッション材、床暖房用フローリングの裏打ち材等に使用することができる。
【符号の説明】
【００６２】
１  第一成分
２  第二成分
３  第二成分の重心位置
４  複合繊維の重心位置
５  複合繊維の半径
１０  潜在捲縮性複合繊維
【図１】
0005416244.tif 000007